(57)【要約】  菌対策用電荷発生糸は、下記要件（ａ）〜（ｅ）を同時に備え、変形した際に発生する電荷によって菌の増殖を抑制する。（ａ）主たる構成成分がポリ乳酸であること。（ｂ）撚りが施されていること。（ｃ）二重トルクが（５０Ｔ）／５０ｃｍ以下であること。（ｄ）単繊維繊度が（０）．０５〜５ｄｔｅｘであること。（ｅ）フィラメント数が（１０〜４００）本であること。
2018221332.tif 000002
【特許請求の範囲】
【請求項１】
下記要件（ａ）〜（ｅ）を同時に備え、変形した際に発生する電荷によって菌の増殖を抑制する、菌対策用電荷発生糸。
（ａ）主たる構成成分がポリ乳酸であること。
（ｂ）撚りが施されていること。
（ｃ）二重トルクが５０Ｔ／５０ｃｍ以下であること。
（ｄ）単繊維繊度が０．０５〜５ｄｔｅｘであること。
（ｅ）フィラメント数が１０〜４００本であること。
【請求項２】
下記要件（ｆ）〜（ｊ）をさらに満たす、請求項１の菌対策用電荷発生糸。
（ｆ）光学純度が９５〜１００％であること。
（ｇ）カルボキシル末端基濃度が０〜１０ｍｏｌ／ｔｏｎであること。
（ｈ）結晶化度が３０〜６０％であること。
（ｉ）繊維強度が１．５〜１０ｃＮ／ｄｔｅｘであること。
（ｊ）抵抗率が１ＭΩ／ｍ以上であること。
【請求項３】
下記特性（Ａ）〜（Ｄ）を満足するポリ乳酸繊維を、下記工程（１）〜工程（２）を逐次的に通過させて得る、請求項１または２に記載の菌対策用電荷発生糸の製造方法。
（Ａ）結晶化度が３０〜６０％であること。
（Ｂ）配向度が８０〜９９％であること。
（Ｃ）沸水収縮率が０〜１５％であること。
（Ｄ）ウースター斑（Ｕ％）が０〜３％であること。
工程（１）ポリ乳酸繊維を加撚する工程、
工程（２）加撚したポリ乳酸繊維を６０〜１４０℃で１０〜２４０分熱セットする工程。
【請求項４】
請求項１または２に記載の菌対策用電荷発生糸を含む、抗菌性布帛。
【請求項５】
布帛は、（主にポリ−Ｌ−乳酸を用いたＳ撚りの撚糸およびポリ−Ｄ−乳酸を用いたＺ撚りの撚糸から選ばれる少なくとも１種の菌対策用電荷発生糸）と、（主にポリ−Ｌ−乳酸を用いたＺ撚りの撚糸およびポリ−Ｄ−乳酸を用いたＳ撚りの撚糸から選ばれる少なくとも１種の菌対策用電荷発生糸）とを含み、両者が布帛内に隣接するように配される、請求項４に記載の抗菌性布帛。
【発明の詳細な説明】
【技術分野】
【０００１】
本発明は、抗菌性を有する糸、および当該糸を用いた布帛、衣料または医療部材に関する。
【背景技術】
【０００２】
従来から、抗菌性を有する繊維材料については、多数の提案がなされている（特許文献１乃至特許文献７を参照）。
【先行技術文献】
【特許文献】
【０００３】
【特許文献１】特許第３２８１６４０号公報
【特許文献２】特開平７−３１０２８４号公報
【特許文献３】特許第３１６５９９２号公報
【特許文献４】特許第１８０５８５３号公報
【特許文献５】特開平８−２２６０７８号公報
【特許文献６】特開平９−１９４３０４号公報
【特許文献７】特開２００４−３００６５０号公報
【発明の概要】
【発明が解決しようとする課題】
【０００４】
しかし、抗菌性を有する材料は、いずれも効果が長く持続しなかった。【０００５】
また、抗菌性を有する材料は、薬剤等によるアレルギー反応が生じる場合もある。【０００６】
そこで、この発明は、従来の抗菌性を有する材料よりも効果が長く持続し、かつ薬剤等よりも安全性の高い抗菌繊維を提供することを目的とする。
【課題を解決するための手段】
【０００７】
本発明の菌対策用電荷発生糸は、下記要件（ａ）〜（ｅ）を同時に備える。  
（ａ）主たる構成成分がポリ乳酸であること。  
（ｂ）撚りが施されていること。  
（ｃ）二重トルクが５０Ｔ／５０ｃｍ以下であること。  
（ｄ）単繊維繊度が０．０５〜５ｄｔｅｘであること。  
（ｅ）フィラメント数が１０〜４００本であること。【０００８】
本発明の菌対策用電荷発生糸は、圧電性を有するポリ乳酸を主たる構成成分とし、変形により電荷を発生する。【０００９】
従来から、電場により細菌や真菌の増殖を抑制することができる旨が知られている（例えば、土戸哲明，高麗寛紀，松岡英明，小泉淳一著、講談社：微生物制御−科学と工学を参照。また、例えば、高木浩一，高電圧・プラズマ技術の農業・食品分野への応用，J.HTSJ，Vol.51，No.216を参照）。また、この電場を生じさせている電位により、湿気等で形成された電流経路や、局部的なミクロな放電現象等で形成された回路を電流が流れることがある。この電流により菌が弱体化し菌の増殖を抑制することが考えられる。本発明の菌対策用電荷発生糸は、変形により電荷を発生する、即ち圧電性を有するポリ乳酸繊維を備えているため、糸と糸の間、或いは人体等の所定の電位（グランド電位を含む。）を有する物に近接した場合に、電場を生じさせる。あるいは、本発明の菌対策用電荷発生糸は、汗等の水分を介して、糸と糸の間、或いは人体等の所定の電位（グランド電位を含む。）を有する物に近接した場合に、電流を流す。【００１０】
したがって、本発明の菌対策用電荷発生糸は、以下のような理由により抗菌効果（菌の発生を抑制する効果）または殺菌効果（菌を死滅する効果）を発揮すると考えられる。人体等の所定の電位を有する物に近接して用いられる物（衣料、履物、またはマスク等の医療用品）に適用した場合に発生する電場または電流の直接的な作用によって、菌の細胞膜や菌の生命維持のための電子伝達系に支障が生じ、菌が死滅する、或いは菌自体が弱体化する。さらに、電場や電流によって水分中に含まれる酸素が活性酸素種に変化する場合がある、または電場や電流の存在によるストレス環境により菌の細胞内に酸素ラジカルが形成される場合がある、これらのラジカル類を含む活性酸素種の作用により菌が死滅する、或いは弱体化する。また上記の理由が複合して抗菌効果、殺菌効果を生じている場合もある。【００１１】
本発明の菌対策用電荷発生糸は圧電性を有するポリ乳酸を主たる構成成分とし、圧電性により電場を生じさせるため、電源が不要であるし、感電のおそれもない。また、圧電性はポリ乳酸の結晶構造に由来するため、菌の増殖を抑制する効果は、薬剤等による抗菌効果よりも長く持続する。また、薬剤よりもアレルギー反応が生じるおそれは低い。
【発明の効果】
【００１２】
この発明によれば、従来の抗菌性を有する材料よりも効果が長く持続し、かつ薬剤等よりも安全性の高い菌対策用電荷発生糸を実現することができる。
【図面の簡単な説明】
【００１３】
【図１】図１（Ａ）は、布１００Ａの平面概略図であり、図１（Ｂ）は、各糸の間で生じる電場を示す図である。
【図２】各糸の間で生じる電場を示す図である。
【発明を実施するための形態】
【００１４】
以下、本発明の実施の形態について詳細に説明する。  
本発明の菌対策用電荷発生糸は、下記要件（ａ）〜（ｅ）を同時に備える。  
（ａ）主たる構成成分がポリ乳酸であること。  
（ｂ）撚りが施されていること。  
（ｃ）二重トルクが５０Ｔ／５０ｃｍ以下であること。  
（ｄ）単繊維繊度が０．０５〜５ｄｔｅｘであること。  
（ｅ）フィラメント数が１０〜４００本であること。
【００１５】
また、菌対策用電荷発生糸は、必要に応じて下記要件（ｆ）〜（ｊ）をさらに満たす。  
（ｆ）光学純度が９５〜１００％であること。  
（ｇ）カルボキシル末端基濃度が０〜１０ｍｏｌ／ｔｏｎであること。  
（ｈ）結晶化度が３０〜６０％であること。  
（ｉ）繊維強度が１．５〜１０ｃＮ／ｄｔｅｘであること。  
（ｊ）抵抗率が１ＭΩ／ｍ以上であること。  
（ポリ乳酸）
本発明の菌対策用電荷発生糸は、主たる構成成分がポリ乳酸である。「主たる」とは構成成分の６０％以上を占めることを指す。
【００１６】
ポリ乳酸としては、その結晶構造によって、Ｌ−乳酸、Ｌ−ラクチドを重合してなるポリ−Ｌ−乳酸、Ｄ−乳酸、Ｄ−ラクチドを重合してなるポリ−Ｄ−乳酸、さらに、それらのハイブリッド構造からなるステレオコンプレックスポリ乳酸などがあるが、圧電性を示すものであればいずれも利用できる。圧電率の高さの観点で好ましくは、ポリ−Ｌ−乳酸、ポリ−Ｄ−乳酸である。ポリ−Ｌ−乳酸、ポリ−Ｄ−乳酸はそれぞれ、同じ応力（変形）に対して分極が逆になるために、本発明では後述の通り特定の配置を取ることで、より好ましい構造体を形成することが可能となる。
【００１７】
ポリ乳酸の光学純度は、９５％以上であることが好ましく、９７％以上であることがより好ましく、９９％以上であることがさらに好ましい。光学純度が９５％未満であると著しく結晶性および圧電率が低下する場合があり、変形によって十分な抗菌性を得ることが難しくなる場合がある。
【００１８】
ここでポリ乳酸の光学純度は、ポリ乳酸を構成する全乳酸モノマーのモル数に対する、Ｌ−乳酸モノマーのモル数とＤ−乳酸モノマーのモル数とのうち大きい方のモル数の比で表される。
【００１９】
ポリ乳酸は、延伸による分子の配向処理で圧電性が生じるため、ＰＶＤＦ等の他の圧電性ポリマーまたは圧電セラミックスのように、ポーリング処理を行う必要がない。一軸延伸されたポリ乳酸の圧電定数は、５〜３０ｐＣ／Ｎ程度であり、高分子の中では非常に高い圧電定数を有する。さらに、ポリ乳酸の圧電定数は経時的に変動することがなく、極めて安定している。
【００２０】
なお、ポリ乳酸は、加水分解が比較的速いポリエステルであるから、耐湿熱性が問題となる場合においては、公知の、イソシアネート化合物、オキサゾリン化合物、エポキシ化合物、またはカルボジイミド化合物などの加水分解防止剤を添加してもよい。また、必要に応じてリン酸系化合物などの酸化防止剤、可塑剤、または光劣化防止剤などを添加して物性改良してもよい。
【００２１】
ポリ乳酸の加水分解を抑制する観点から、ポリ乳酸のカルボキシル末端濃度は１０ｍｏｌ／ｔｏｎ以下であることが好ましく、５ｍｏｌ／ｔｏｎ以下であることがさらに好ましい。通常入手されるポリ乳酸のカルボキシル末端濃度は１０ｍｏｌ／ｔｏｎを超え、乳酸、ラクチド、またはオリゴマー等の低分子量成分の含有量が多い場合はさらに高くなるが、イソシアネート化合物、オキサゾリン化合物、エポキシ化合物、またはカルボジイミド化合物などの末端封止剤を使用することで、カルボキシル末端濃度を下げることが可能である。
【００２２】
後述する繊維強度を保持する観点から、ポリ乳酸の重量平均分子量は５万以上１００万以下が好ましく、１０万以上３０万以下がより好ましい。
【００２３】
また、ポリ乳酸は他のポリマーとのアロイとして用いてもよいが、アロイの全質量を基準として少なくとも５０質量％以上でポリ乳酸を含有していることが好ましく、さらに好ましくは７０質量％以上、最も好ましくは９０質量％以上である。
【００２４】
アロイとする場合のポリ乳酸以外のポリマーとしては、ポリブチレンテレフタレート、ポリエチレンテレフタレート、ポリトリメチレンテレフタレート、ポリエチレンナフタレートおよびこれらの共重合体、またはポリメタクリレート等が好適な例として挙げられるが、これらに限定されるものではなく、本発明で目的とする圧電性を奏する限り、どのようなポリマーを用いてもよい。
【００２５】
（撚り係数）
本発明の菌対策用電荷発生糸の代表的な形態として、分子が一軸配向したポリ乳酸からなる撚糸（以下、ポリ乳酸撚糸１と記載する）が挙げられる。
【００２６】
ポリ乳酸のようなキラル高分子は、主鎖が螺旋構造を有する。キラル高分子は、一軸延伸されて分子が配向すると、圧電性を有する。一軸延伸されたポリ乳酸のフィラメントは、延伸方向即ちポリ乳酸分子の配向方向を第３軸、第３軸に直交し互いに直交する２本の軸を第１軸および第２軸と定義したとき、圧電歪み定数としてｄ１４およびｄ２５のテンソル成分を有する。したがって、ポリ乳酸は、延伸方向に対して０度より大きい角度乃至は９０度より小さい角度で伸縮歪が生じた場合に電荷を発生し、伸縮歪角度が４５度に近づくほど同じ歪で発生する電荷量は大きくなる。即ち、４５度の方向に伸縮歪みが生じた場合に、最も効率的に電荷を発生する。従って、延伸方向即ちポリ乳酸分子の配向方向を、繊維の長尺方向から４５度の方向に傾けることで、繊維の伸縮変形によってポリ乳酸の圧電性による電荷発生を効果的に生じさせることができる。
【００２７】
ポリ乳酸撚糸１は、繊維（ポリ乳酸撚糸１）の長尺方向に対しポリ乳酸の配向方向が傾いているため、上記の通り繊維（ポリ乳酸撚糸１）の長尺方向の伸縮変形によってポリ乳酸の圧電性による電荷発生を効果的に生じさせることができる。また、撚糸はその中心軸に対し軸対称であるため、ポリ乳酸撚糸１の長尺方向の伸縮変形によってポリ乳酸の圧電性による電荷発生も軸対称に起こり、例えばポリ乳酸撚糸１の中心軸に正の電荷を、外面に負の電荷を、ポリ乳酸撚糸１の任意の部分において生じさせる。
【００２８】
上述の通り、ポリ乳酸撚糸１の長尺方向の伸縮変形によってポリ乳酸の圧電性による電荷発生を効果的に生じさせるためには、ポリ乳酸分子の傾きが重要であり、式（１）で表される撚り係数を５００〜５００００Ｔ／ｍ・（ｄｔｅｘ１／２）の範囲とすることが好ましい。
【００２９】
撚り係数（Ｔ／ｍ・（ｄｔｅｘ１／２））＝撚り数（Ｔ／ｍ）×（撚糸の総繊度（ｄｔｅｘ）１／２）  （１）
これにより、ポリ乳酸撚糸１は、外力が係った場合に、表面に負の電荷を生じ、内側に正の電荷を生じる。そのため、ポリ乳酸撚糸１は、この電荷により生じる電位差によって電場を生じる。この電場は近傍の空間にも漏れて他の部分と結合電場を形成する。またポリ乳酸撚糸１に生じる電位は、近接する所定の電位、例えば人体等の所定の電位（グランド電位を含む。）を有する物に近接した場合に、それらの間に電場を生じさせる。
【００３０】
上述の通り、電場により細菌や真菌の増殖を抑制することができる旨が知られている（例えば、土戸哲明，高麗寛紀，松岡英明，小泉淳一著、講談社：微生物制御−科学と工学を参照。また、例えば、高木浩一，高電圧・プラズマ技術の農業・食品分野への応用，J.HTSJ，Vol.51，No.216を参照）。また、この電場を生じさせている電位により、湿気等で形成された電流経路や、局部的なミクロな放電現象等で形成された回路を電流が流れることがある。この電流により菌が弱体化し菌の増殖を抑制することが考えられる。なお、本実施形態で言う菌とは、細菌、真菌またはダニやノミ等の微生物およびウイルスを含む。
【００３１】
したがって、ポリ乳酸撚糸１は、ポリ乳酸撚糸１近傍に形成される電場によって、あるいは人体等の所定の電位を有する物に近接した場合に発生する電場によって、直接的に抗菌効果または殺菌効果を発揮する。あるいは、ポリ乳酸撚糸１は、汗等の水分を介して、近接する他の繊維や人体等の所定の電位を有する物に近接した場合に電流を流す。この電流によっても、直接的に抗菌効果または殺菌効果を発揮する場合がある。あるいは、電流や電圧の作用により水分に含まれる酸素が変化した活性酸素種、さらに繊維中に含まれる添加材との相互作用や触媒作用によって生じたラジカル種やその他の抗菌性化学種（アミン誘導体等）によって間接的に抗菌効果または殺菌効果を発揮する場合がある。または電場や電流の存在によるストレス環境により菌の細胞内に酸素ラジカルが生成される場合がある。ラジカルとして、スーパーオキシドアニオンラジカル（活性酸素）やヒドロキシラジカルの発生が考えられる。
【００３２】
菌対策用電荷発生糸の伸縮変形により効率的に電荷を発生させる観点から、撚り係数は１０００〜３００００Ｔ／ｍ・（ｄｔｅｘ１／２）が好ましく、１００００〜２００００Ｔ／ｍ・（ｄｔｅｘ１／２）がさらに好ましい。
【００３３】
この時、菌対策用電荷発生糸の総繊度は、３０〜１０００ｄｔｅｘが好ましく、５０〜５００ｄｔｅｘがさらに好ましい。総繊度は、１本の撚糸の繊度であり、撚糸をさらに合糸した場合等は合糸される前の１本の撚糸について評価される。
【００３４】
総繊度の評価は以下のように行われる。撚りが戻らないようにしながら２５ｍＮの初荷重をかけた状態で、１０ｍの長さに撚糸試料を切断したサンプルの重量を測定し、１０００倍した値をｎ数２で平均して総繊度（ｄｔｅｘ）を求める。
【００３５】
本発明の菌対策用電荷発生糸は、単繊維繊度が０．０５〜５ｄｔｅｘ、フィラメント数が１０〜４００本である。単繊維繊度が小さくフィラメント数が多すぎると毛羽が発生しやすいし、単繊維繊度大きくフィラメント数が少なすぎると風合いが損なわれる。
【００３６】
本発明の菌対策用電荷発生糸は、ポリ乳酸の結晶化度が３０〜６０％であることが好ましい。これによりポリ乳酸結晶に由来する圧電性が高くなり、ポリ乳酸の圧電性による電荷発生を効果的に生じさせることにより、より高い抗菌効果を得ることができる。その観点から撚糸のポリ乳酸の結晶化度は４０％以上がさらに好ましい。
【００３７】
本発明の菌対策用電荷発生糸は、繊維強度が１．５〜１０ｃＮ／ｄｔｅｘであることが好ましい。これにより、ポリ乳酸の圧電性による電荷発生に必要な変形に繊維がより耐えることができる。その観点から菌対策用電荷発生糸の繊維強度は２〜１０ｃＮ／ｄｔｅｘがより好ましく、３〜１０ｃＮ／ｄｔｅｘがさらに好ましく、３．５〜１０ｃＮ／ｄｔｅｘが最も好ましい。
【００３８】
本発明の菌対策用電荷発生糸は、抵抗率が１ＭΩ／ｍ以上であることが好ましい。これにより、変形により発生した電荷が繊維表面を通ることを抑制でき、より高い抗菌効果を得ることができる。その観点から菌対策用電荷発生糸のポリ乳酸の抵抗率は１００ＭΩ／ｍ以上がさらに好ましい。ここで抵抗率とは撚糸１本の長さ方向の抵抗率であり、撚糸１本を１ｍの長さに切り、両端を電極で掴んで空中に保持し、両端の電極間の抵抗値をテスターで測定することで評価される。
【００３９】
（ポリ乳酸原糸の製造）
ポリ乳酸樹脂を撚糸に供するためのポリ乳酸原糸とするためには、高分子から繊維化するための公知の手法を、本発明の効果を奏する限りいずれも採用することができる。例えば、ポリ乳酸樹脂を押し出し成型して繊維化する手法、ポリ乳酸樹脂を溶融紡糸して繊維化する手法、ポリ乳酸樹脂を乾式もしくは湿式紡糸により繊維化する手法、ポリ乳酸樹脂を静電紡糸により繊維化する手法、またはフィルムを形成した後に細くカットする手法、などを採用することができる。これらの紡糸条件は、採用するポリ乳酸樹脂に応じて公知の手法を適用すればよく、通常は工業的に生産の容易な溶融紡糸法を採用すればよい。さらに、繊維を形成後には形成された繊維を延伸する。それにより一軸延伸配向しかつ結晶を含む大きな圧電性を示すポリ乳酸原糸が形成される。
【００４０】
（撚糸の製造）
加撚は、例えば以下の工程で実施される。無燃のポリ乳酸原糸を、例えばダブルツイスター等（例えば村田機械社製）の撚糸機にてスピンドル回転数５０００〜１５０００ｒｐｍ、撚糸張力１０〜５０ｇといった条件で任意の撚り方向に前記の撚りを施して撚糸とする。
【００４１】
加撚工程に供するポリ乳酸原糸は、熱セット時の巻き絞まりによる過度な繊維の変形および繊維同士の融着を防止するため、結晶化度は３０％以上が好ましく、配向度は８０％以上が好ましく、沸水収縮率は１５％以下が好ましい。また、均一に撚りを加えるため、ウースター斑が３％以下のポリ乳酸繊維を用いて撚糸することが好ましい。
【００４２】
（熱セット）
本発明の菌対策用電荷発生糸は、撚られたフィラメントがその構造を固定化されることで圧電性による抗菌性を発揮しやすくなるが、撚り係数が５００Ｔ／ｍ・（ｄｔｅｘ１／２）以上の強い撚りを加えると撚りが戻りやすく、撚りが戻った場合、目的の圧電性及び抗菌性が低下してしまう可能性があるばかりか、それ以前に撚糸の自発的なねじれにより製織、製編等の取扱いが非常に困難になる課題があった。この課題に対し、本発明の菌対策用電荷発生糸は上述の加撚工程の後、後述の通り適切な熱セット条件を選択することで、製織、製編等の取扱いの問題がなくなり、撚糸の撚りを抑制でき、圧電性による抗菌性の低下を抑制し、本願の目的を達することができるようになる。この観点から、本発明の菌対策用電荷発生糸は撚りの戻りにくさの指標である二重トルクは５０Ｔ／５０ｃｍ以下であることが好ましく、３０Ｔ／５０ｃｍ以下であることがより好ましく、２０Ｔ／５０ｃｍ以下であることがさらに好ましい。
【００４３】
二重トルクは以下のように測定される。１ｇ以上の張力をかけないように１ｍの長さの撚糸を机の上でサンプリングする。あらかじめ撚糸が切断されている端は撚りが戻っている可能性があるため、その端から１ｍ以上離れた部分でサンプリングする。サンプリングの際にはあらかじめ切断箇所に切断する前に粘着テープを貼り、切断後に撚りが自然に戻らないようにする。
【００４４】
０．４ｇのゼムクリップの穴に、サンプリングした１ｍの撚糸の端を通し、撚糸の中央部（端から５０ｃｍの部分）にゼムクリップを移動させる。ゼムクリップを通し移動させる際に、撚糸に張力をかけたり、撚りを加えたり戻したりしないよう注意する。
【００４５】
撚糸の両端を左右の手で持ってゆっくり持ち上げ、両端を合わせる。合わさった糸端を粘着テープで梁に固定してゼムクリップをぶら下げる。撚糸の捻れによって、合わさった２本の撚糸が自然に絡み合うため、ゼムクリップが回転する。
【００４６】
ゼムクリップの回転が静止するまで５分間放置後、ゼムクリップが回転した方向の逆方向に、２本の撚糸の絡み合いがなくなるまで回転させ、ゼムクリップが何回転したかを０．５回の精度で測定する。
【００４７】
以上のサンプリングと測定を５回繰り返し、平均値を計算して二重トルク（Ｔ／５０ｃｍ）とする。
【００４８】
上述の通り、二重トルクが５０Ｔ／５０ｃｍ以下となるような条件で熱セットすることが好ましい。その観点からは熱セット温度が高く、時間が長いほど良いが、熱セット温度が高く、時間が長いほど加水分解による物性低下のおそれがあるため、熱セット温度は６０〜１４０℃が好ましく８０〜１２０℃がより好ましく、時間は１０〜２４０分が好ましく１５〜１２０分がより好ましい。かかる熱セットは湿熱雰囲気が好ましく、例えば、蒸気真空セッターを用いた熱セットが好ましい。
【００４９】
撚糸の構造を効果的に固定する観点から、ボビン等に巻いた状態やローラー間など糸に張力を掛けた状態で熱セットを行うことが好ましく、熱セット温度までの昇温速度は５０℃／分以下とすることが好ましい。昇温速度が大きすぎると繊維同士の融着や加熱ムラによる繊維物性低下の恐れがある。
【００５０】
また、加水分解による繊維物性低下を抑える観点からは、相対湿度４０％以下または減圧下で処理することが好ましい。さらに、加水分解防止剤としてカルボキシル末端封止剤を含有することが好ましく、熱セット処理による重量平均分子量低下率が２０％以下であることが好ましい。
【００５１】
熱セットは複数段階で行っても良いが、そのうち少なくとも一つの段階が上記条件を満たすことが好ましい。
【００５２】
（結晶化度、配向度の測定）
上述されたポリ乳酸の結晶化度（ホモポリ乳酸結晶化度）および配向度（結晶配向度）は以下の通り測定される。
【００５３】
（１）ホモポリ乳酸結晶化度Ｘｈｏｍｏ：
ホモポリ乳酸結晶化度Ｘｈｏｍｏについては、広角Ｘ線回折分析（ＷＡＸＤ）による結晶構造解析から求める。広角Ｘ線回折分析（ＷＡＸＤ）では、リガク製ｕｌｔｒａｘ１８型Ｘ線回折装置を用いて透過法により、以下条件でサンプルのＸ線回折図形をイメージングプレートに記録する。
【００５４】
Ｘ線源：  Ｃｕ−Ｋα線（コンフォーカルミラー）
出力：  ４５ｋＶ×６０ｍＡ
スリット：  １ｓｔ：１ｍｍΦ，２ｎｄ：０．８ｍｍΦ
カメラ長：  １２０ｍｍ
積算時間：  １０分
サンプル：  ３５ｍｇのポリ乳酸繊維を引き揃え３ｃｍの繊維束とする。
【００５５】
得られるＸ線回折図形において方位角にわたって全散乱強度Ｉｔｏｔａｌを求め、ここで２θ＝１６．５°，１８．５°，２４．３°付近に現れるホモポリ乳酸結晶に由来する各回折ピークの積分強度の総和ΣＩＨＭｉを求める。これらの値から下式（２）に従い、ホモポリ乳酸結晶化度Ｘｈｏｍｏを求める。
【００５６】
ホモポリ乳酸結晶化度Ｘｈｏｍｏ（％）＝ΣＩＨＭｉ／Ｉｔｏｔａｌ×１００      （２）
なお、ΣＩＨＭｉは、全散乱強度においてバックグランドや非晶による散漫散乱を差し引くことによって算出する。
【００５７】
（２）結晶配向度Ａｏ：
結晶配向度Ａｏについては、上記の広角Ｘ線回折分析（ＷＡＸＤ）により得られるＸ線回折図形において、動径方向の２θ＝１６．５°付近に現れるホモポリ乳酸結晶に由来する回折ピークについて、方位角（°）に対する強度分布をとり、得られた分布プロファイルの半値幅の総計ΣＷｉ（°）から次式（３）より算出する。
【００５８】
結晶配向度Ａｏ（％）＝（３６０−ΣＷｉ）÷３６０×１００      （３）
（撚糸の組合せ）
本発明の菌対策用電荷発生糸は、必要に応じて複数種類の撚糸を組み合わせて用いることができる。この時、主にポリ−Ｌ−乳酸を用いたＳ撚りの撚糸と、主にポリ−Ｌ−乳酸を用いたＺ撚りの撚糸とでは、伸縮変形に対して撚糸表面に発生する電荷が互いに逆になるため、これらの撚糸を近接させることで、繊維間の電場が大きくなり抗菌性が高くなるため、好ましい。同様に、主にポリ−Ｌ−乳酸を用いたＳ撚りの撚糸と主にポリ−Ｄ−乳酸を用いたＳ撚りの撚糸とを用いた場合、および主にポリ−Ｌ−乳酸を用いたＺ撚りの撚糸と主にポリ−Ｄ−乳酸を用いたＺ撚りの撚糸とを用いた場合、およびポリ−Ｄ−乳酸を用いたＳ撚りの撚糸と、主にポリ−Ｄ−乳酸を用いたＺ撚りの撚糸とを用いた場合、も同様に好ましい。即ち、（主にポリ−Ｌ−乳酸を用いたＳ撚りの撚糸およびポリ−Ｄ−乳酸を用いたＺ撚りの撚糸から選ばれる少なくとも１種の菌対策用電荷発生糸）と、（主にポリ−Ｌ−乳酸を用いたＺ撚りの撚糸およびポリ−Ｄ−乳酸を用いたＳ撚りの撚糸から選ばれる少なくとも１種の菌対策用電荷発生糸）とを近接させることが好ましい。
【００５９】
上記に挙げた２種の撚糸を近接させて用いる方法は任意に選ばれるが、あらかじめ上記に挙げた２種の撚糸を合糸して用いる方法や、布帛を構成する糸として上記に上げた２種の撚糸を併用する方法がある。本発明において布帛とは、織物、編物、組物、不織布、レースなどの繊維製品を指す。以降、「布帛」は「布」と同様に用いる。織編物にする場合は２種の撚糸が近接する場所が多くなるような組織を採用することが好ましい。
【００６０】
（菌対策用電荷発生糸を使用した布帛）
以上の様な、変形により電荷を発生する菌対策用電荷発生糸は、各種の衣料、医療部材等の製品に適用可能である。例えば、菌対策用電荷発生糸は、肌着（特に靴下）、タオル、靴およびブーツ等の中敷き、スポーツウェア全般、帽子、寝具（布団、マットレス、シーツ、枕、枕カバー等を含む。）、歯ブラシ、フロス、各種フィルタ類（浄水器、エアコンまたは空気清浄器のフィルタ等）、ぬいぐるみ、ペット関連商品（ペット用マット、ペット用服、ペット用服のインナー）、各種マット品（足、手、または便座等）、カーテン、台所用品（スポンジまたは布巾等）、シート（車、電車または飛行機等のシート）、オートバイ用ヘルメットの緩衝材およびその外装材、ソファ、包帯、ガーゼ、マスク、縫合糸、医者および患者の服、サポーター、サニタリ用品、スポーツ用品（ウェアおよびグローブのインナー、または武道で使用する籠手等）、あるいは包装資材等に適用することができる。
【００６１】
衣料のうち、特に靴下（またはサポータ）は、歩行等の動きによって、関節に沿って必ず伸縮が生じるため、菌対策用電荷発生糸は、高頻度で電荷を発生する。また、靴下は、汗などの水分を吸い取り、菌の増殖の温床となるが、菌対策用電荷発生糸は、菌の増殖を抑制することができるため、菌対策用途として、顕著な効果を生じる。
【００６２】
上に例示したように、本発明の菌対策用電荷発生糸を含む布帛は、抗菌性布帛として用いることができる。
【００６３】
図１（Ａ）は、布１００Ａの平面概略図であり、図１（Ｂ）は、各糸の間で生じる電場を示す図である。
【００６４】
図１（Ａ）および図１（Ｂ）に示す布１００Ａは、ポリ乳酸撚糸１（ポリ−Ｌ−乳酸からなるＳ撚りの糸）と、ポリ乳酸撚糸２（ポリ−Ｌ−乳酸からなるＺ撚りの糸）と、普通糸３と、が織り込まれてなる。普通糸３は、圧電体が設けられていない糸であり、誘電体に相当する。
【００６５】
図１（Ｂ）の例では、ポリ乳酸撚糸１、ポリ乳酸撚糸２、および普通糸３は、並列して配置されている。ポリ乳酸撚糸１とポリ乳酸撚糸２は、誘電体に相当する普通糸３を介して、所定の距離だけ離間して配置されている。ポリ乳酸撚糸１とポリ乳酸撚糸２とで生じる電荷の極性は互いに異なる。各所の電位差は、糸同士が複雑に絡み合うことにより形成される電場結合回路、或いは水分等で糸の中に偶発的に形成される電流パスで形成される回路により定義される。したがって、これら糸に外力が係った場合、正の電荷を発生するポリ乳酸撚糸２と負の電荷を発生するポリ乳酸撚糸１の間に、図中の白矢印で示す電場が生じる。ただし、普通糸３は、必須の構成ではない。普通糸３は無くとも、ポリ乳酸撚糸１とポリ乳酸撚糸２の間には電場が生じる。ポリ乳酸撚糸１単独では、張力が加わった時に表面が負の電位になり内部は正の電位になる。ポリ乳酸撚糸２単独では逆に表面が正の電位になり内部が負の電位になる。これらの糸が近接した場合、近接する部分（表面）は同電位になろうとする。この場合、ポリ乳酸撚糸１とポリ乳酸撚糸２との近接部は0Vとなり、元々の電位差を保つように、ポリ乳酸撚糸１の内部の正の電位はさらに高くなる、同様にポリ乳酸撚糸２の内部の負の電位はさらに低くなる。ポリ乳酸撚糸１の断面では主に中心から外に向かう電場が形成され、ポリ乳酸撚糸２の断面では主に中心から内に向かう電場が形成される。これらの糸の周りの空間には漏れ電場が形成されており、この漏れ電場が互いに結合して、ポリ乳酸撚糸１とポリ乳酸撚糸２の間に強い電場が形成される。
【００６６】
ポリ乳酸撚糸１およびポリ乳酸撚糸２は、極めて近接した状態で配置されているため、距離はほぼ０である。電場の強度は、Ｅ＝Ｖ／ｄで表されるように、電荷を生じる物質間の距離に反比例して大きくなるため、布１００Ａが生じる電場の強度は、非常に大きな値となる。これらの電場は、ポリ乳酸撚糸１内で発生する電場と、ポリ乳酸撚糸２内で発生する電場とが相互的に結合して形成される。場合によっては、汗などの電解質を含んだ水分により、実際の電流経路として回路が形成される場合もある。繊維が編まれた布では繊維が複雑に絡み合うため、ポリ乳酸撚糸１のある部分で発生する電場と、ポリ乳酸撚糸１の他の部分で発生する電場とが相互的に結合している場合もある。同様に、ポリ乳酸撚糸２のある部分で発生する電場と、ポリ乳酸撚糸２の他の部分で発生する電場とが相互的に結合している場合もある。マクロ的に見て電場強度がゼロもしくは非常に弱い場合でも、ミクロ的にはベクトルの方向が相反する強い電場の集合体となっている場合がある。これらの現象は、ポリ乳酸撚糸１のみで形成された布、あるいはポリ乳酸撚糸２のみで形成された布、あるいはこれらに普通糸や導電糸が同時に編み込まれたものでも同様の説明ができる。
【００６７】
よって、布１００Ａは、電場を生じる布として機能する。また、布１００Ａは、汗等の水分を介して、ポリ乳酸撚糸１およびポリ乳酸撚糸２の間で、電流を流す場合もある。この電流によっても、抗菌効果または殺菌効果を発揮する場合がある。あるいは、電流や電圧の作用により水分に含まれる酸素が変化したラジカル種、さらに繊維中に含まれる添加材との相互作用や触媒作用によって生じたラジカル種やその他の抗菌性化学種（アミン誘導体等）によって間接的に抗菌効果または殺菌効果を発揮する場合がある。
【００６８】
なお、この例では、ポリ乳酸撚糸１とポリ乳酸撚糸２とで生じる電荷の極性は互いに異なる例を示したが、同じ極性のポリ乳酸撚糸であっても、空間に電位差がある場合には、電場が生じる、または導電性の媒介物を通じて電流が流れる。
【００６９】
布１００Ａは、自身が発生する電場とその強度の変化によって、または電流によって、抗菌または殺菌効果を発揮する。またはその電流や電圧の作用により生じるラジカル種等により抗菌または殺菌効果を発揮する。なお、布１００Ａにおいても、さらに金属イオンを溶出する導電繊維を備えていてもよい。この場合、布１００Ａは、当該電場による抗菌または殺菌効果に加えて、導電糸が溶出する金属イオンにより、抗菌または殺菌効果が一段と高くなる。また、布１００Ａは、ポリ乳酸撚糸１において、仮に電荷が発生しない箇所があった場合にも、導電糸が溶出する金属イオンにより、抗菌または殺菌効果を発揮する。
【００７０】
布１００Ａを用いてなる衣料、または当該衣料を用いた医療部材も同様に、抗菌または殺菌効果を発揮する。布１００Ａを用いてなる衣料においても、特に靴下（またはサポータ）は、上述したように菌対策用途として、顕著な効果を生じる。
【００７１】
なお、布１００Ａは、自身を構成するポリ乳酸撚糸１およびポリ乳酸撚糸２が生じた電場または電流によって抗菌または殺菌効果を発揮するため、布１００Ａに移ってくる菌に対して抗菌または殺菌効果を発揮する。悪臭の原因となるような細菌は布の繊維と繊維の隙間に生息すると考えられる。布１００Ａはこのような細菌を効果的に駆除することが出来る。人体の皮膚には、皮膚表面を正常な状態に保つために必要な役割を果たす常在菌が存在するが、布１００Ａは、これら常在菌を直接殺菌する可能性は小さい。そのため、布１００Ａは、皮膚の常在菌に影響するおそれは少なく、より安全性の高いものとなる。
【００７２】
なお、図２に示すように、布１００Ａは、ポリ乳酸撚糸１、ポリ乳酸撚糸２、および普通糸３が、交差して配置されている態様でも、ポリ乳酸撚糸１およびポリ乳酸撚糸２が交差する位置において電場が生じる。
【００７３】
また、上述の例では、電荷発生糸を含む複数の糸が織り込まれてなる布（織物）について示したが、編物（電荷発生糸を含む複数の糸で形成された輪を互いに引っ掛けたもの）からなる布であっても同様に、電位差が生じる糸の間で電場が生じる、または電流が流れるため、抗菌または殺菌効果を生じる。
【００７４】
また、多くの菌は、負の電荷を有する。そのため、ポリ乳酸撚糸２を備えた布は、発生した正の電荷により、多くの菌を吸着することができる。また、ポリ乳酸撚糸２を備えた布は、発生した正の電荷により、負の電荷を有する菌を不活化することもできる。このように、表面に正の電荷を発生させるポリ乳酸撚糸を用いた布は、菌対策用電荷発生糸として高い効果を有する。
【００７５】
なお、ポリ乳酸撚糸１またはポリ乳酸撚糸２（あるいは、少なくともいずれかを備えた布）は、菌対策用途以外にも、以下の様な用途を有する。
【００７６】
（１）生体作用糸
生体を構成する組織には圧電性を有するものが多い。例えば、人体を構成するコラーゲンは、タンパク質の一種であり、血管、真皮、じん帯、健、骨、または軟骨等に多く含まれている。コラーゲンは、圧電体であり、コラーゲンが配向した組織は非常に大きな圧電性を示す場合がある。骨の圧電性については既に多くの報告がなされている（例えば、深田栄一，生体高分子の圧電気、高分子Vol.16(1967)No.9p795-800等を参照）。したがって、ポリ乳酸撚糸１またはポリ乳酸撚糸２を備えた布により電場が生じ、該電場が交番するか、または該電場の強度が変化すると、生体の圧電体は、逆圧電効果によって振動を生じる。ポリ乳酸撚糸１および／またはポリ乳酸撚糸２によって生じる交番電場、あるいは電場強度の変化により、生体の一部、例えば毛細血管や真皮に微小な振動が加えられ、その部分の血流の改善を促すことができる。これにより皮膚疾患や傷等の治癒が促される可能性がある。したがって、ポリ乳酸撚糸は、生体作用糸として機能する。
【００７７】
（２）物質吸着用糸
上述したように、ポリ乳酸撚糸１は、伸び変形が係った場合に、負の電荷を生じる。ポリ乳酸撚糸２は、伸び変形が係った場合に、正の電荷を生じる。そのため、ポリ乳酸撚糸１は、正の電荷を有する物質（例えば花粉等の粒子）を吸着する性質を有し、ポリ乳酸撚糸２は、負の電荷を有する物質（例えば黄砂等の有害物質等）を吸着する。したがって、ポリ乳酸撚糸１またはポリ乳酸撚糸２を備えた布は、例えばマスク等の医療用品に適用した場合に、花粉または黄砂等の微粒子を吸着することができる。
【００７８】
以下、本発明を実施例によりさらに具体的に記載するが本発明はこれによって何らの限定を受けるものではない。
【００７９】
（ポリ乳酸繊維）
２４０℃にて溶融させた光学純度９９．８％、重量平均分子量２０万のポリ−Ｌ−乳酸（あらかじめカルボキシル末端封止剤として帝人株式会社製環状カルボジイミドＴＣＣを１重量％溶融混練したもの）を２４ホールのキャップから２０ｇ／ｍｉｎで吐出し、８８７ｍ／ｍｉｎにて引き取った。この未延伸マルチフィラメント糸を８０℃、２．３倍に延伸し、１００℃で熱固定処理することにより８４ｄＴｅｘ／２４フィラメントのマルチフィラメント一軸延伸糸ＰＦ１を得た。
【００８０】
（ポリ乳酸撚糸）
ＰＦ１を原糸とし、ダブルツイスターにて２０００回／ｍでＳ撚りおよびＺ撚りを行った撚糸をそれぞれボビンに巻き取り、これらのボビンを蒸気真空セッターに入れて表１の条件で熱セットを行った。これらの撚糸ＰＦ２Ｓ、ＰＦ２Ｚ、ＰＦ３Ｓ、およびＰＦ３Ｚの加撚および熱セット条件と各種評価結果を、ＰＦ１の各種評価結果と併せて表１に示す。
【００８１】
【表１】
2018221332.tif 000003
【００８２】
以下、物性の評価方法について説明する。
【００８３】
（１）ポリ−Ｌ−乳酸結晶化度Ｘｈｏｍｏ：
ポリ−Ｌ−乳酸結晶化度Ｘｈｏｍｏについては、広角Ｘ線回折分析（ＷＡＸＤ）による結晶構造解析から求めた。広角Ｘ線回折分析（ＷＡＸＤ）では、リガク製ｕｌｔｒａｘ１８型Ｘ線回折装置を用いて透過法により、以下条件でサンプルのＸ線回折図形をイメージングプレートに記録した。
【００８４】
Ｘ線源：  Ｃｕ−Ｋα線（コンフォーカルミラー）
出力：  ４５ｋＶ×６０ｍＡ
スリット：  １ｓｔ：１ｍｍΦ，２ｎｄ：０．８ｍｍΦ
カメラ長：  １２０ｍｍ
積算時間：  １０分
サンプル：  ３５ｍｇのポリ乳酸繊維を引き揃え３ｃｍの繊維束とする。
【００８５】
得られたＸ線回折図形において方位角にわたって全散乱強度Ｉｔｏｔａｌを求め、ここで２θ＝１６．５°，１８．５°，２４．３°付近に現れるポリ−Ｌ−乳酸結晶に由来する各回折ピークの積分強度の総和ΣＩＨＭｉを求めた。これらの値から下式（４）に従い、ポリ−Ｌ−乳酸結晶化度Ｘｈｏｍｏを求めた。
【００８６】
ポリ−Ｌ−乳酸結晶化度Ｘｈｏｍｏ（％）＝ΣＩＨＭｉ／Ｉｔｏｔａｌ×１００      （４）
なお、ΣＩＨＭｉは、全散乱強度においてバックグランドや非晶による散漫散乱を差し引くことによって算出した。
【００８７】
（２）ポリ−Ｌ−乳酸結晶配向度Ａ：
ポリ−Ｌ−乳酸結晶配向度Ａについては、上記の広角Ｘ線回折分析（ＷＡＸＤ）により得られたＸ線回折図形において、動径方向の２θ＝１６．５°付近に現れるポリ−Ｌ−乳酸結晶に由来する回折ピークについて、方位角（°）に対する強度分布をとり、得られた分布プロファイルの半値幅の総計ΣＷｉ（°）から次式（５）より算出した。
【００８８】
ポリ−Ｌ−乳酸結晶配向度Ａ（％）＝（３６０−ΣＷｉ）÷３６０×１００      （５）
（３）沸水収縮率
ＪＩＳ  Ｌ  １０１３−１９９２、７．１５  Ａ法で規定される方法により、沸水収縮率（熱水収縮率）（％）を測定した。なお、ｎ数３でその平均値を求めた。
【００８９】
（４）ウースター斑
イヴネステスターを使用し、検出端に供給速度１００ｍ／分、５５００回／分で撚りをかけながら試料を供給して測定した。なお、ｎ数３でその平均値を求めた。
【００９０】
（５）総繊度および撚り係数
撚りが戻らないようにしながら２５ｍＮの初荷重をかけた状態で、１０ｍの長さに撚糸試料を切断したサンプルの重量を測定し、１０００倍した値をｎ数２で平均して総繊度（ｄｔｅｘ）を求めた。
【００９１】
撚り数は加撚工程の条件から算出し、下記式（６）に従って撚り係数を算出した。
【００９２】
撚り係数（Ｔ／ｍ・（ｄｔｅｘ１／２））＝撚り数（Ｔ／ｍ）×（撚糸の総繊度（ｄｔｅｘ）１／２）  （６）
（６）二重トルク
１ｇ以上の張力をかけないように１ｍの長さの撚糸を机の上でサンプリングした。あらかじめ撚糸が切断されている端から１ｍ以上離れた部分でサンプリングした。サンプリングの際には、切断する箇所に切断前に粘着テープを貼り、切断後に撚りが自然に戻らないようにした。
【００９３】
０．４ｇのゼムクリップの穴に、サンプリングした１ｍの撚糸の端を通し、撚糸の中央部（端から５０ｃｍの部分）にゼムクリップを移動させた。ゼムクリップを通し移動させる際に、撚糸に張力をかけたり、撚りを加えたり戻したりしないよう注意した。
【００９４】
撚糸の両端を左右の手で持ってゆっくり持ち上げ、両端を合わせる。合わさった糸端を粘着テープで梁に固定してゼムクリップをぶら下げた。
【００９５】
ゼムクリップの回転が静止するまで５分間放置後、ゼムクリップが回転した方向の逆方向に、２本の撚糸の絡み合いがなくなるまで回転させ、ゼムクリップが何回転したかを０．５回の精度で測定した。
【００９６】
以上のサンプリングと測定を５回繰り返し、平均値を計算して二重トルク（Ｔ／５０ｃｍ）とした。
【００９７】
（７）ポリ乳酸の光学純度：
ポリ乳酸繊維０．１ｇを採取し、５モル／リットル濃度の水酸化ナトリウム水溶液１．０ｍＬとメタノール１．０ｍＬを加え、６５℃に設定した水浴振とう器にセットして、ポリ乳酸が均一溶液になるまで３０分程度加水分解を行い、さらに加水分解が完了した溶液に０．２５モル／リットルの硫酸を加えｐＨ７まで中和し、その分解溶液を０．１ｍＬ採取して高速液体クロマトグラフィー（ＨＰＬＣ）移動相溶液３ｍＬにより希釈し、メンブレンフィルター（０．４５μｍ）によりろ過した。この調整溶液のＨＰＬＣ測定を行い、Ｌ−乳酸モノマーとＤ−乳酸モノマーの比率を定量した。
【００９８】
＜ＨＰＬＣ測定条件＞
カラム：住化分析センター社製「スミキラル（登録商標）」ＯＡ−５０００（４．６ｍｍφ×１５０ｍｍ）
移動相：１．０ミリモル／リットルの硫酸銅水溶液
移動相流量：１．０ミリリットル／分
検出器：ＵＶ検出器（波長２５４ｎｍ）
注入量：１００マイクロリットル
Ｌ乳酸モノマーに由来するピーク面積をＳＬＬＡとし、Ｄ−乳酸モノマーに由来するピーク面積をＳＤＬＡとすると、ＳＬＬＡおよびＳＤＬＡはＬ−乳酸モノマーのモル濃度ＭＬＬＡおよびＤ−乳酸モノマーのモル濃度ＭＤＬＡにそれぞれ比例するため、ＳＬＬＡとＳＤＬＡのうち大きい方の値をＳＭＬＡとし、光学純度は下記式（７）で計算した。
【００９９】
光学純度（％）＝ＳＭＬＡ÷（ＳＬＬＡ＋ＳＤＬＡ）×１００      （７）
（８）カルボキシル末端基濃度
試料をクロロホルムに完全に溶解した後、メタノールを滴下して再沈殿したポリマーをろ別し、常温で真空乾燥した。得られたポリマーサンプル１００ｍｇを精製ジクロロメタン１０ｍｌに窒素気流下溶解後、精製エタノール１０ｍｌを加えて撹拌した後、ブロモチモールブルーを指示薬とし、０．０５規定水酸化カリウムのエタノール溶液で滴定した。
【０１００】
ポリマーを加えず同様に調製したジクロロメタン・エタノール混合溶液の滴定値をブランクとして差し引き、カルボキシル末端基濃度をｎ数３で平均して算出した。
【０１０１】
（９）繊維強度
ＪＩＳ  Ｌ  １０１３−１９９２、７．５で規定される方法により、引張強さ（ｃＮ／ｄｔｅｘ）を測定した。なお、ｎ数３でその平均値を求めた。繊度には（５）総繊度および撚り係数で測定した総繊度の値を用いた。
【０１０２】
（１０）抵抗率
試料１本を１ｍの長さに切り、両端を電極で掴んで空中に保持し、両端の電極間の抵抗値をテスター（抵抗測定上限：２００ＭΩ）で測定することで評価した。
【０１０３】
（抗菌性評価）
ポリ乳酸の撚糸としてＰＦ３ＳとＰＦ３Ｚとを合糸した糸を用いて編んだ試験布、および無撚りのポリ乳酸糸（ＰＦ１）を用いて編んだ比較用試験布を用い、ＪＩＳ  Ｌ１９０２−２０１５の菌液吸収法による抗菌性評価を行った。試験菌は黄色ブドウ球菌を用い、接種菌液濃度は１．４×１０５（ＣＦＵ／ｍＬ）とし、標準布は綿糸の布を用いた。試験布を静置して培養した場合と、初期状態から１５％の伸び歪みまでを往復する伸縮変形を与えながら培養した場合とで同様の試験を行った結果を表２に示す。
【０１０４】
【表２】
2018221332.tif 000004
【０１０５】
以上の結果から、ポリ乳酸の撚糸を用いた布は伸縮時に特に優れた抗菌性を発揮し、圧電性に由来する抗菌性が認められ、菌対策用電荷発生糸として有用であることが明らかとなった。これに対し、ポリ乳酸の無撚り糸を用いた布は、伸縮時に静置時より優れた抗菌性を示さず、圧電性に由来する抗菌性の向上が認められなかった。伸縮時の抗菌性を比較すると、ポリ乳酸の撚糸を用いた布はポリ乳酸の無撚り糸を用いた布よりも劇的に高い抗菌性を示すことが明らかとなった。
【０１０６】
熱セット温度が低いＰＦ２ＳおよびＰＦ２Ｚは、たるんだ糸がすぐに撚れて絡まるため取扱い性が非常に悪く、製編が困難であった。
【符号の説明】
【０１０７】
１…ポリ乳酸撚糸１（ポリ−Ｌ−乳酸からなるＳ撚りの糸）
２…ポリ乳酸撚糸２（ポリ−Ｌ−乳酸からなるＺ撚りの糸）
３…普通糸
１００Ａ…布
【図１】
2018221332.tif 000005
【図２】
2018221332.tif 000006
【国際調査報告】
2018221332.tif 000007
2018221332.tif 000008
2018221332.tif 000009
2018221332.tif 000010